(57)【特許請求の範囲】
【請求項１】
単一若しくは互いに接して配置された複数のフィルタープラグ又は互いに離間し中空部を介して配置された複数のフィルタープラグと、前記単一若しくは互いに接して配置された複数のフィルタープラグのうち少なくとも１つのフィルタープラグ中又は前記互いに離間して配置された複数のフィルタープラグ間の中空部に設けられた、皮膜内に香料を含む内容液を保持した香料カプセルとを有し、
前記香料カプセルの皮膜は、
皮膜全体の質量に対して９０質量％以下の非ゼラチン系の皮膜形成材料であって、基材と、皮膜全体の質量に対して１０〜２０質量％のジェランガムとを含む皮膜形成材料と、
皮膜全体の質量に対して１０質量％以上２５質量％以下のトレハロースと
を含む
ことを特徴とするシガレット用フィルター。
【請求項２】
前記皮膜は皮膜全体の質量に対して１０質量％以上２０質量％以下のトレハロースを含むことを特徴とする請求項１に記載のシガレット用フィルター。
【請求項３】
前記基材はデンプンであることを特徴とする請求項１に記載のシガレット用フィルター。
【請求項４】
前記皮膜形成材料はさらにゲル化助剤を含むことを特徴とする請求項３に記載のシガレット用フィルター。
【請求項５】
前記ゲル化助剤は塩化カルシウムであることを特徴とする請求項４に記載のシガレット用フィルター。
【請求項６】
前記皮膜形成材料はさらにグリセリン及びソルビトールからなる群より選択される可塑剤を含むことを特徴とする請求項３に記載のシガレット用フィルター。
【請求項７】
たばこロッドと、請求項１に記載のシガレット用フィルターとを備えたことを特徴とするシガレット。
【発明の詳細な説明】
【技術分野】
【０００１】
本発明は、香料カプセルを含むシガレット用フィルター及びそれを用いたシガレットに関する。
【背景技術】
【０００２】
従来から、シガレット用フィルターに香料カプセルを組み込み、シガレットの使用時に香料カプセルを破砕し、喫煙時に内容液の香りを楽しんだり、消火後の吸殻のにおいをマスキングすることが行われている（特許文献１〜５）。香料カプセルの詳細については、たとえば特許文献６に記載されている。このような香料カプセルを含むシガレット用フィルターを備えたシガレットは、ユーザーが香料カプセルをつぶすことによって喫煙時に香りを楽しむようになっている。香料カプセルをシガレット用フィルター中に装填した場合、喫煙時にカプセルを指で破壊するときまで、確実にカプセルの品質が保持されていなければならない。
【０００３】
しかし、香料カプセルを装填したシガレット用フィルターを製造した後、流通過程ではカプセルの状態を確認することができない。しかも、流通過程では、カプセルが装填されたシガレット用フィルターの温湿度を常に一定の条件で管理することが難しい。そこで、香料カプセルを含むシガレット用フィルターには、保管時のカプセル皮膜の劣化などによる品質の低下を防止することに関する要望があった。
【先行技術文献】
【特許文献】
【０００４】
【特許文献１】特開平７−２５０６６５号公報
【特許文献２】特開２００３−３０４８５６号公報
【特許文献３】特表２００７−５２０２０４号公報
【特許文献４】特表２００８−５２８０５３号公報
【特許文献５】特表２００８−５３９７１７号公報
【特許文献６】特表２００８−５４６４００号公報
【発明の概要】
【発明が解決しようとする課題】
【０００５】
本発明の目的は、保管時に温湿度変化が起こったとしても品質を維持できる、香料カプセルを含むシガレット用フィルター及びそれを用いたシガレットを提供することにある。
【課題を解決するための手段】
【０００６】
本発明の一態様によれば、単一若しくは互いに接して配置された複数のフィルタープラグ又は互いに離間し中空部を介して配置された複数のフィルタープラグと、前記単一若しくは互いに接して配置された複数のフィルタープラグのうち少なくとも１つのフィルタープラグ中又は前記互いに離間して配置された複数のフィルタープラグ間の中空部に設けられた、皮膜内に香料を含む内容液を保持した香料カプセルとを有し、前記香料カプセルの皮膜は皮膜全体の質量に対して９０質量％以下の非ゼラチン系の皮膜形成材料と１０質量％以上のトレハロースとを含むことを特徴とするシガレット用フィルターが提供される。
【０００７】
本発明の他の態様によれば、たばこロッドと、上記のシガレット用フィルターとを備えたことを特徴とするシガレットが提供される。
【発明の効果】
【０００８】
本発明によれば、香料カプセルに保水性の高いトレハロースを含有しているので、保管時に温湿度変化が起こったとしても、カプセル自体の吸湿或いは放湿を抑制することができ香料カプセル皮膜の劣化を防ぐことができる。
【０００９】
また、カプセル皮膜全体の質量に対するトレハロースの含有量を１０質量％以上にすれば、カプセル皮膜の硬さを維持することができ、喫煙時にカプセルを破壊するときまで品質を保持することができる。
【図面の簡単な説明】
【００１０】
【図１】図１は、本発明に係る香料カプセルを有するシガレットの一例を示す断面図である。
【図２】図２は、本発明に係る香料カプセルを有するシガレットの他の例を示す断面図である。
【図３】図３は、本発明に係る香料カプセルを有するシガレットのさらに他の例を示す断面図である。
【図４】図４は、実施例においてシガレットのパッケージを保管した環境の温湿度変化を示す図である。
【図５】図５は、カプセル皮膜のトレハロース含有率（質量％）と、カプセルの硬度（Ｎ）との関係を示す図である。
【発明を実施するための形態】
【００１１】
以下、図面を参照しながら本発明の実施形態を説明する。  
図１は、たばこ充填物１１を巻紙１２で巻いたたばこロッド１０と、香料カプセル２１を埋め込んだフィルタープラグ２２を巻取紙２３で巻いたフィルター２０とをチップペーパー３０で接続したシガレットを示している。香料カプセル２１は皮膜２１ａで内容液２１ｂを包み込んだ構造を有する。香料カプセル２１の直径は３．５〜４．５ｍｍである。
【００１２】
図２に示すシガレットは、互いに接して配置された２つのフィルタープラグ２２ａ、２２ｂを有する以外は図１のシガレットと同様の構造を有する。図２では、第１のフィルタープラグ２２ａがチャコールフィルターであり、第２のフィルタープラグ２２ｂがアセテートフィルター中に香料カプセル２１を埋め込んだ構造のものでもよい。
【００１３】
なお、第２のフィルタープラグ２２ｂがチャコールフィルターであってもよい。また、第１のフィルタープラグ２２ａおよび第２のフィルタープラグ２２ｂの少なくともいずれか一方に香料を添加してもよい。
【００１４】
図３は、たばこ充填物１１を巻紙１２で巻いたたばこロッド１０と、２つのフィルタープラグ２５の間の中空部に香料カプセル２１を設けた構造のフィルター２０とをチップペーパー３０で接続したシガレットを示している。２つのフィルタープラグ２５の周囲には素材紙２６が巻かれ、両者が互いに離間し中空部を介して配置された周囲に成形紙２７が巻かれている。なお、素材紙と成形紙のいずれか一方又は両方を有さないフィルタープラグも存在する（図１の場合は素材紙と成形紙を兼ねた巻取紙のみである）。
【００１５】
このようなシガレットを喫煙する際に、香料カプセル２１の皮膜２１ａを指でつぶすが、それまでの保管中に香料カプセルの皮膜が劣化しないことが望まれる。
【００１６】
従来の香料カプセル皮膜は、基剤、ゲル化剤、ゲル化助剤、および可塑剤を含む。基剤として例えばデンブン等が用いられ、カプセル被膜の形成性を高めるためにゲル化剤として例えばカラギーナンなどが用いられる。また、可塑剤として例えばグリセリンやソルビトールを添加することで柔軟性を有するカプセル皮膜が形成される。このような組成で形成されるカプセル皮膜は一定の硬さを有するものの、香料カプセル製造後、温度湿度の環境変化によって被膜に吸湿或いは放湿が生じて劣化が生じる可能性がある。
【００１７】
そこで、本発明は従来のカプセル皮膜の組成にさらに保水剤としてトレハロースを添加することで、温度湿度変化による皮膜劣化を抑制しつつ、シガレット用フィルターへ搭載する破壊用カプセルに要求される所定の硬さを維持することを可能とした。
【００１８】
本発明によれば、香料カプセルの皮膜が、皮膜全体の質量に対して９０質量％以下の非ゼラチン系の皮膜形成材料と、保水剤として１０質量％以上のトレハロースとを含んでいる。トレハロースは保水性が高く、外部環境変化が起こったとしても、カプセル自体への温湿度変化の影響は緩やかとなる。このため、本発明によれば、保管時にカプセル皮膜の劣化／崩壊を抑制することができ、香料カプセルを装填したシガレット用フィルターとして品質が維持されるため、非常に有効である。
【００１９】
また、シガレット用フィルターをたばこロッドと接続してシガレットを製造する。このシガレットを例えば２０本の束に形成した後に、アルミ内包紙に包み込んだ状態で外箱に収容する。さらに、外箱全体を透明フィルムで包んで包装体を完成する。シガレットの包装体を製造する過程では透明フィルムをヒートシールする。このように、包装体そのものを加熱した場合であってもトレハロースを含有する香料カプセルは加熱の影響を受けにくいため、カプセル皮膜の劣化を抑えることができる。
【００２０】
本発明において、皮膜全体の質量に対する非ゼラチン系の皮膜形成材料の含有量は７０質量％超であることが好ましく、皮膜全体の質量に対するトレハロースの含有量は３０質量％未満であることが好ましい。皮膜全体の質量に対するトレハロースの含有量が１０質量％以上３０質量％未満、好ましく１０質量％以上２０質量％以下であれば、適度な硬さのカプセルを得ることができる。
【００２１】
香料カプセルをシガレット用フィルターへ装填後、シガレット／包装体の製造、そして流通過程を経て消費者が喫煙時に香料カプセルを破壊するまで周囲の温湿度を一定に保つことは不可能であり、またフィルター製造後はカプセルの状態を目視で確認することができないので、本発明による香料カプセルはシガレットへの適用に有効である。
【００２２】
本発明において、皮膜形成材料はたとえば基剤とゲル化剤とを含んでいる。基剤としては、たとえばデンプン、デキストリンなどが用いられる。ゲル化剤としては、たとえばジェランガム、カラギーナンなどが用いられる。本発明において、皮膜形成材料はさらにゲル化助剤を含んでもよい。前記ゲル化助剤としてはたとえば塩化カルシウムが用いられる。本発明において、皮膜形成材料はさらに可塑剤を含んでもよい。可塑剤としてはたとえばグリセリン、ソルビトールなどが用いられる。本発明において、皮膜形成材料はさらに着色料を含んでもよい。
【００２３】
基剤の含有量は２５〜５０質量％、ゲル化剤の含有量は１０〜２０質量％、ゲル化助剤の含有量は５質量％以下、可塑剤の含有量は２０〜３０質量％であることが好ましい。
【００２４】
本発明において、香料カプセルの内容液に含まれる香料としては、たとえばメンソール、植物精油などを用いることができる。
【００２５】
本発明において、内容液に含まれる香料の溶媒としては、たとえば中鎖脂肪酸トリグリセリド（ＭＣＴ）を用いることができる。
【００２６】
本発明において、内容液はさらに色素、乳化剤、増粘剤などの他の添加剤を含有していてもよい。
【００２７】
香料カプセルの製造方法は特に限定されないが、たとえば滴下法を用いればシームレスな皮膜を有する香料カプセルを製造できるので好ましい。この方法では、二重ノズルを用い、内側ノズルから内容液を、外側ノズルから液状の皮膜物質を同時に吐出させることにより、皮膜液が継ぎ目なく内容液を包み込むことができる。
【００２８】
本発明のシガレットにおいて、少なくともチップペーパー及び／又はフィルターラッパーのうち香料カプセル２１と直接接触する、たとえば図２に示す成形紙２７には耐油紙を用いることが好ましい。耐油性のうちでも、たとえば日本製紙パピリア株式会社製の耐油紙はフィルムやフッ素樹脂を用いていない点で好ましい。日本製紙パピリア株式会社製の耐油紙の特性を表１に示す。
【表１】
0006012291.tif 000002
【実施例】
【００２９】
以下、本発明の実施例を説明する。
【００３０】
［例１Ａ〜１Ｆ］
香料としてメンソール、溶媒として中鎖脂肪酸トリグリセリド（ＭＣＴ）、乳化剤などを用い香料カプセルの内容液を調製した。
【００３１】
皮膜物質としてデンプン、ジェランガム（ゲル化剤）、塩化カルシウム（ゲル化助剤）、グリセリン（可塑剤）、ソルビトール（可塑剤）、トレハロース、及び着色剤を表２に示す割合で用意し、上記の内容液と混合して、滴下法により直径４．５ｍｍの香料カプセルを作製した。トレハロース含有率の変更分は、デンプン含有率により調整した。各々の香料カプセルを用い、図２に示すシガレット用フィルターを製造し、さらに図２に示すシガレットを製造した。
【００３２】
製造したシガレットを、１箱２０本入の通常の小箱で包装した。この小箱を、図４に示すように温度が２５℃と５５℃との間で変化し、湿度が６５％と３５％との間で変化する環境下で保管し、温湿度の環境変化に伴うカプセル皮膜の崩壊を調べた。具体的には、２週後、４週後、２ヶ月後、３ヵ月後に、カプセル皮膜が崩壊した個数を調べた。その結果を表２に併記する。
【００３３】
表２から、カプセル皮膜中のトレハロース含有率が１０質量％の場合には４週間後でもカプセル皮膜の崩壊がなく、２０質量％の場合には２ヶ月後でもカプセル皮膜の崩壊がないことがわかる。
【表２】
0006012291.tif 000003
【００３４】
［例２Ａ〜２Ｆ］
上記と同様に、香料としてメンソール、溶媒として中鎖脂肪酸トリグリセリド（ＭＣＴ）、乳化剤などを用い香料カプセルの内容液を調製した。
【００３５】
皮膜物質としてデンプン、ジェランガム（ゲル化剤）、塩化カルシウム（ゲル化助剤）、グリセリン（可塑剤）、ソルビトール（可塑剤）、トレハロース、及び着色剤を表３に示す割合で用意し、上記の内容液と混合して、滴下法により直径４．５ｍｍの香料カプセルを作製した。
【００３６】
得られた各々の香料カプセルの硬度（Ｎ）を硬度測定器（株式会社サン科学、レオメータ）で測定した。同一仕様の２０個の香料カプセルについて測定した硬度の平均値を表３に併記する。また、図５に、カプセル皮膜のトレハロース含有率（質量％）と、カプセル皮膜の硬度（Ｎ）との関係を示す。
【００３７】
表３及び図５から、カプセル皮膜全体の質量に対するトレハロースの含有量は１０質量％以上、３０質量％未満であることが好ましいことがわかる。
【００３８】
トレハロース含有量が３０％以上になると、トレハロースの保湿性が高いことから、香料カプセル自体が柔らかくなって、フィルター外周から香料カプセルを指で押しつぶしたときに破壊音が弱くなり、割った感触が得られない。つまり、シガレット用フィルターに用いる破壊カプセルは一定の硬度が必要であり、トレハロースの含有量もカプセル被膜全量に対して所定量に規制される。このとき、カプセル皮膜全体の質量に対する可塑剤（グリセリン、ソルビトールなど）の含有量を２０〜３０質量％にすれば、カプセル皮膜に要求される硬さを維持することができる。このように、カプセル皮膜全体の質量に対して、トレハロースの含有量を１０質量％以上、３０質量％未満、可塑剤（グリセリン、ソルビトールなど）の含有量を２０〜３０質量％とすることで、カプセル皮膜の硬さを維持しつつ、喫煙時にカプセルを破壊するときまで品質を保持することができる。
【表３】
0006012291.tif 000004
【図１】
0006012291.tif 000005
【図２】
0006012291.tif 000006
【図３】
0006012291.tif 000007
【図４】
0006012291.tif 000008
【図５】
0006012291.tif 000009